(57)【特許請求の範囲】
【請求項１】
セラミック原料、有機バインダ、吸水性樹脂及び水を混合・混練して坏土を得る第１の工程と、
得られた前記坏土をハニカム構造に成形した後、乾燥してハニカム乾燥体を得る第２の工程と、
得られた前記ハニカム乾燥体を焼成して、焼成後の気孔率が４０％以上であるハニカム構造体を得る第３の工程とを含むことを特徴とするハニカム構造体の製造方法。
【請求項２】
前記第１の工程における前記坏土を構成する前記吸水性樹脂として、粒子状で、吸水後の平均粒径が、２〜２００μｍであるものを用いる請求項１に記載のハニカム構造体の製造方法。
【請求項３】
前記第１の工程における前記坏土を構成する前記吸水性樹脂として、粒子状で、吸水後の粒度分布が、粒径１０μｍ以下が２０質量部以下で粒径１００μｍ以上が２０質量部以下であるものを用いる請求項１又は２に記載のハニカム構造体の製造方法。
【請求項４】
前記第１の工程における前記坏土を構成する前記吸水性樹脂として、粒子状で、吸水後の平均粒径が、前記ハニカム構造体の隔壁の厚さに対して３０％以下であるものを用いる請求項１〜３のいずれか１項に記載のハニカム構造体の製造方法。
【請求項５】
前記第１の工程における前記坏土を構成する前記吸水性樹脂として、粒子状で、吸水後のアスペクト比が、５０以下であるものを用いる請求項１〜４のいずれか１項に記載のハニカム構造体の製造方法。
【請求項６】
前記第１の工程における、前記坏土を構成する前記吸水性樹脂の混合量を、前記セラミック原料１００質量部に対し、０．１〜２０質量部とする請求項１〜５のいずれか１項に記載のハニカム構造体の製造方法。
【請求項７】
前記第１の工程における前記坏土を構成する前記水の混合量を、前記セラミック原料１００質量部に対し、前記吸水性樹脂の混合量にその吸水倍率を乗じて得られる値（吸水性樹脂の混合量×吸水倍率）以上の質量部とする請求項１〜６のいずれか１項に記載のハニカム構造体の製造方法。
【請求項８】
前記第１の工程における前記坏土を構成する前記吸水性樹脂が、前記水の一部を予め吸水した状態で混合、混練される請求項１〜７のいずれか１項に記載のハニカム構造体の製造方法。
【請求項９】
前記第１の工程における前記坏土を構成する前記吸水性樹脂中の塩素の含有量が、前記吸水性樹脂１００質量部に対して、２０質量部以下である請求項１〜８のいずれか１項に記載のハニカム構造体の製造方法。
【請求項１０】
前記第１の工程における前記坏土を構成する前記吸水性樹脂中の硫黄の含有量が、前記吸水性樹脂１００質量部に対して、２０質量部以下である請求項１〜９のいずれか１項に記載のハニカム構造体の製造方法。
【請求項１１】
前記第１の工程における前記坏土を構成する前記吸水性樹脂中の窒素の含有量が、前記吸水性樹脂１００質量部に対して、２０質量部以下である請求項１〜１０のいずれか１項に記載のハニカム構造体の製造方法。
【請求項１２】
前記第１の工程における前記坏土として、青戻り土を用いる請求項１〜１１のいずれか１項に記載のハニカム構造体の製造方法。
【請求項１３】
前記第１の工程における前記セラミック原料、有機バインダ及び吸水性樹脂を含む原料として、白戻り土を用いる請求項１〜１２のいずれか１項に記載のハニカム構造体の製造方法。
【請求項１４】
前記第１の工程における前記坏土として、造孔材をさらに混合・混練したものを用いる請求項１〜１３のいずれか１項に記載のハニカム構造体の製造方法。
【請求項１５】
前記第１の工程における前記坏土を構成する前記セラミック原料として、コージェライト形成原料、ムライト、アルミナ、アルミニウムチタネート、リチウムアルミニウムシリケート、炭化珪素、窒化珪素及び金属珪素からなる群から選ばれる少なくとも一種を主成分とするものを用いる請求項１〜１４のいずれか１項に記載のハニカム構造体の製造方法。
【請求項１６】
前記セラミック原料として前記コージェライト形成原料を用いる場合、前記吸水性樹脂として、マグネシウム、アルミニウム、シリコン以外のアルカリ金属、アルカリ土類金属を含まないものを用いる請求項１５に記載のハニカム構造体の製造方法。
【請求項１７】
前記セラミック原料として前記金属珪素を用いる場合、前記第３の工程において前記ハニカム乾燥体を焼成する前に、５００℃以下１０時間以内の条件の脱バインダ処理をし、この処理によって、前記吸水性樹脂に含まれる炭素が焼失することになる請求項１５に記載のハニカム構造体の製造方法。
【請求項１８】
前記第３の工程における前記ハニカム乾燥体の焼成を、非酸化雰囲気で行う場合、前記第１の工程における前記坏土を構成する前記吸水性樹脂として、アルカリ金属、硫黄、塩素及び窒素からなる群から選ばれる一種以上を含まないものを用いる請求項１〜１７のいずれかに記載のハニカム構造体の製造方法。
【発明の詳細な説明】
【技術分野】
【０００１】  本発明は、各種フィルタ等に用いられるハニカム構造体の製造方法に関し、特に成形時の欠陥や変形を抑制することができるとともに、歩留まりを向上させることが可能なハニカム構造体の製造方法に関する。
【背景技術】
【０００２】  各種フィルタのうち、例えば、ＤＰＦ（ディーゼルパティキュレートフィルタ）は、ディーゼルエンジン等からの排ガスに含まれるパティキュレートを捕捉して除去するために用いられるフィルタであり、ディーゼルエンジンの排気系に組み込まれて用いられる。このようなＤＰＦ等のフィルタは、ハニカム構造体を一単位（ハニカムセグメント）とし、このハニカム構造体（ハニカムセグメント）を複数接合することにより作製されている。【０００３】  図１及び図２に、このようなＤＰＦに用いられる一単位（ハニカムセグメント）としてのハニカム構造体を示す。図１及び図２に示すように、このハニカム構造体２は、正方形断面の筒型に成形されており、内部には、多孔質の隔壁６によって仕切られた多数の流通セル５を有している。流通セル５はハニカム構造体２を軸方向に貫通しており、隣接している流通セル５における一端部が充填材７によって交互に目封じされている。すなわち、一の流通セル５においては、左端部が開放されている一方、右端部が充填材７によって目封じされており、これと隣接する他の流通セル５においては、左端部が充填材７によって目封じされるが、右端部が開放されている。このような目封じにより、図１に示すように、ハニカム構造体２の端面が市松模様状を呈するようになっている。【０００４】  なお、ハニカム構造体２の断面形状は、上述の正方形断面以外に、三角形断面、六角形断面等であってもよい。また、流通セル５の断面形状も、三角形、六角形、円形、楕円形、その他の形状とすることができる。【０００５】  図３は、上述のハニカム構造体２を複数接合することにより作製されたフィルタとしてのＤＰＦを示す。図３に示すように、ＤＰＦ１は、複数のハニカム構造体２を、接合材９を介して接合し、接合された接合体の外周を、その断面形状が円形断面、楕円断面、三角断面、その他の断面となるように研削加工し、外周面をコーティング材４によって被覆することによって作製される。このＤＰＦ１をディーゼルエンジンの排ガスの流路に配置することにより、ディーゼルエンジンから排出されるスートを含むパティキュレートを捕捉することができる。【０００６】  すなわち、ＤＰＦ１を排ガスの流路内に配置した場合、排ガスは図２の左側から各ハニカム構造体２の流通セル５内に流入して右側に移動する。ハニカム構造体２の左側が排ガスの入口となっており、排ガスは、目封じされることなく開放されている流通セル５からハニカム構造体２内に流入する。流通セル５に流入した排ガスは、多孔質の隔壁６を通過して他の流通セルから流出する。そして、隔壁６を通過する際に排ガス中のスートを含むパティキュレートが隔壁６に捕捉され、排ガスの浄化を行うことができる。【０００７】  このようなハニカム構造体２は、セラミック原料及び有機バインダを主原料として水を添加して混練して坏土とし、この坏土を押出型からハニカム構造に押出成形した後、乾燥を経て焼成することにより製造される。このようなハニカム構造体の製造において、セラミック原料等の可塑性の低い粒子を用いた場合、可塑性の低さに起因してハニカム構造体の交点圧着が不十分になるという問題があった。なお、交点圧着とは、原料が押出型から押し出されることにより、押出型の左右上下の４方向の溝から流れて一点で合流する坏土の結合現象をいう。【０００８】  交点圧着が不十分な状態のハニカム構造体をＤＰＦに用いた場合には、レーザースモーク等の検査で欠陥がはっきりと検知されるとともに、実際にセル切れが認められる。このように坏土の可塑性の低さは、歩留まりの低下の原因となる。【０００９】  一方、ＤＰＦでは、エンジンの燃費向上の観点から圧力損失を低減させることが必要であり、このためには、ＤＰＦを構成する基材であるハニカム構造体の高気孔率化（ハニカム構造体中の気孔率を増大させること）が要求される。このような要求に対応して、造孔材として澱粉等の中実造孔材や既発泡樹脂等の中空造孔材を用いることが開示されている（特許文献１参照）。【００１０】  また、触媒担体、各種化合物の合成場等として用いられる多孔質体の製造方法が開示されている（特許文献２参照）。この製造方法は、セラミック粉末、無機バインダー及びアクリル酸系の高吸収性樹脂を混合し、得られた混合物を押出成形して成形体となし、その後前記成形体を加熱焼成するものである。このときの高吸収性樹脂は、その平均粒径が、吸水前で１０〜７０μｍ、吸水後で数百μｍとなるもので、吸水倍率が１００〜数百倍となるものである。【００１１】  さらに、センサ素子、触媒担体、不燃性建材、断熱材、防音材、衝撃吸収材等に用いられる多孔質セラミックの製造方法が開示されている（特許文献３参照）。この製造方法は、ゲル強度が１０，０００ダイン／ｃｍ２以上である水膨潤性吸水性樹脂の微粒子に水を吸わせてゲルにする工程と、吸水したゲル及びセラミック粉末を混合し成形する工程と、成形体を焼成する工程とを経ることを特徴とする。この方法により、気孔率４０％以上で、同一成分からなる緻密質セラミックの曲げ強度の１５％以上の曲げ強度を有する多孔質セラミックが得られる。この製造方法では、水膨潤性吸水性樹脂は、純水に対する吸水性能が１００〜１，０００ｇ／ｇ（吸水倍率１００〜１，０００倍）のものであり、かつ吸水性樹脂に吸水した水以外には水分を添加していない。
［特許文献１］特開２００１−３７３９８６号公報
［特許文献２］特開平１１−７１１８８号公報
［特許文献３］特開平１０−１６７８５６号公報【００１２】  しかしながら、特許文献１においては、澱粉の添加量を一定量以上にすると、脱バインダの加熱時に澱粉の発熱によりハニカム構造体内において過剰な温度勾配が生じ、ハニカム構造体に切れが発生するという不都合がある。これに対し、既発泡樹脂を造孔材として効果的に用いるためには、原料混練中における既発泡樹脂の潰れを抑制するために坏土密度を低く設定する必要がある。しかし坏土密度を低くした場合には、坏土の硬度が低くなるため、成形時の変形が大きくなるという不都合がある。従って、澱粉や既発泡樹脂のみを造孔材として用いる場合には、歩留まりが低下し、しかも寸法精度に劣ることになるという問題があった。【００１３】  また、特許文献２に記載された製造方法は、詳しくは、押出成形によりペレット状の成形体を得、この成形体を造粒して球状成形体とし、その後この球状成形体を乾燥させて焼成することにより多孔質体を得ることができるものであり、押出成形後造粒するものであるから、押出成形時の欠陥の有無（押出成形時の成形性）に製品特性が左右されることはないという利点を有するものの、この製造方法をハニカム成形体に適用した場合には、４０％以下の低い気孔率のものしか得られない（特許文献２の〔表１〕参照）という問題があった。【００１４】  さらに、特許文献３に記載された製造方法は、有機バインダを添加しない方法であるので、高可塑性を要求されるハニカム構造体への適用は歩留まりを低下させるという問題があった。高可塑性を要求されるハニカム構造体の成形工程においては、有機バインダを添加することによって、すなわち有機バインダと吸水性樹脂との添加による複合効果によって初めて歩留まりが向上することになるからである。【００１５】  本発明は、上述の問題に鑑みてなされたものであり、ハニカム構造への成形の際に欠陥や変形が生じることがなく歩留まりに優れ、さらに寸法精度を向上させることが可能で、かつ圧力損失の少ないハニカム構造体の製造方法を提供することを目的とする。
【発明の開示】
【００１６】  上記目的を達成するため、本発明によれば、以下のハニカム構造体の製造方法が提供される。
【００１７】［１］セラミック原料、有機バインダ、吸水性樹脂及び水を混合・混練して坏土を得る第１の工程と、得られた前記坏土をハニカム構造に成形した後、乾燥してハニカム乾燥体を得る第２の工程と、得られた前記ハニカム乾燥体を焼成して、焼成後の気孔率が４０％以上であるハニカム構造体を得る第３の工程とを含むことを特徴とするハニカム構造体の製造方法。
【００１８】  このように構成することによって、坏土に混合・混練される吸水性樹脂が水を吸い、樹脂中に水分を吸水した構造をとり、機械的強度が高く潰れにくいものとなるため、坏土の密度を高く設定した場合であっても、安定した造孔能を有するものとすることができる。また、坏土密度を高く設定することが可能であるため、坏土の硬度が高くなり、成形時における変形を極めて小さく抑制することができる。また、セラミック原料及び水との混練によって、セラミック原料と吸水性樹脂とが顆粒状となるため、坏土の可塑性が向上し、押出成形の際に交点圧着が十分に行われるようになる。このため、欠陥発生を抑制することができる。これらにより、歩留まりに優れ、さらに寸法精度を向上させることが可能となる。さらに、吸水性樹脂は脱バインダ時の加熱によって消失し、この消失によってハニカム構造体内に気孔率が４０％以上の気孔が生成する。このようにハニカム構造体を高気孔率化することで、圧力損失を低減することができる。
【００１９】［２］前記第１の工程における前記坏土を構成する前記吸水性樹脂として、粒子状で、吸水後の平均粒径が、２〜２００μｍであるものを用いる前記［１］に記載のハニカム構造体の製造方法。
【００２０】  このように構成することによって、寸法精度に優れたものとすることができるとともに、焼成後における気孔が必要以上に大きくなることを防止して、欠陥の発生を確実に抑制することができる。
【００２１】
［３］前記第１の工程における前記坏土を構成する前記吸水性樹脂として、粒子状で、吸水後の粒度分布が、粒径１０μｍ以下が２０質量部以下で粒径１００μｍ以上が２０質量部以下であるものを用いる前記［１］又は［２］に記載のハニカム構造体の製造方法。
【００２２】  このように構成することによって、坏土が十分な可塑性及び分散性を有するものとなり、しかも焼成後における気孔が必要以上に大きくなることがないため、欠陥の発生を抑制することができる。
【００２３】［４］前記第１の工程における前記坏土を構成する前記吸水性樹脂として、粒子状で、吸水後の平均粒径が、前記ハニカム構造体の隔壁の厚さに対して３０％以下であるものを用いる前記［１］〜［３］のいずれか１項に記載のハニカム構造体の製造方法。
【００２４】  このように構成することによって、焼成後における気孔が必要以上に大きくなることがないため、欠陥の発生を抑制することができる。
【００２５】［５］前記第１の工程における前記坏土を構成する前記吸水性樹脂として、粒子状で、吸水後のアスペクト比が、５０以下であるものを用いる前記［１］〜［４］のいずれか１項に記載のハニカム構造体の製造方法。
【００２６】  このように構成することによって、吸水性樹脂が形成する焼成後の気孔が連通孔となるため、圧力損失を低減することができる。
【００２７】［６］前記第１の工程における、前記坏土を構成する前記吸水性樹脂の混合量を、前記セラミック原料１００質量部に対し、０．１〜２０質量部とする前記［１］〜［５］のいずれか１項に記載のハニカム構造体の製造方法。
【００２８】  このように構成することによって、坏土の可塑性を向上させた状態で脱バインダ時における発熱量を抑制することができるので、セル切れの発生を防止することができ、歩留まりを向上させることができる。
【００２９】［７］前記第１の工程における前記坏土を構成する前記水の混合量を、前記セラミック原料１００質量部に対し、前記吸水性樹脂の混合量にその吸水倍率を乗じて得られる値（吸水性樹脂の混合量×吸水倍率）以上の質量部とする前記［１］〜［６］のいずれか１項に記載のハニカム構造体の製造方法。
【００３０】  このように構成することによって、吸水性樹脂を飽和吸水状態とすることができ、しかも有機バインダを溶解する水分量を確保することができ、さらに坏土の可塑性が向上し、歩留まりを向上させることができるとともに、吸水性樹脂への水分の混合量が大きいため、焼成後におけるハニカム構造体の気孔率を増加させることができる。
【００３１】［８］前記第１の工程における前記坏土を構成する前記吸水性樹脂が、前記水の一部を予め吸水した状態で混合、混練される前記［１］〜［７］のいずれか１項に記載のハニカム構造体の製造方法。
【００３２】  このように構成することによって、吸水性樹脂が吸水し、セラミック原料と顆粒状形態をとるための時間を短縮することができるため、結果として混練時間を短縮することができる。
【００３３】［９］前記第１の工程における前記坏土を構成する前記吸水性樹脂中の塩素の含有量が、前記吸水性樹脂１００質量部に対して、２０質量部以下である前記［１］〜［８］のいずれか１項に記載のハニカム構造体の製造方法。
【００３４】  このように構成することによって、脱バインダ時におけるダイオキシン類の発生を抑制することができ、延いては後処理工程が不要となり生産コストを抑制することができる。
【００３５】［１０］前記第１の工程における前記坏土を構成する前記吸水性樹脂中の硫黄の含有量が、前記吸水性樹脂１００質量部に対して、２０質量部以下である前記［１］〜［９］のいずれか１項に記載のハニカム構造体の製造方法。
【００３６】  このように構成することによって、脱バインダ時におけるＳＯｘ類、Ｈ２ＳＯ４ガス等の有害ガスの発生を抑制することができ、延いては脱硫装置等の後処理工程が不要となり生産コストを抑制することができる。
【００３７】［１１］前記第１の工程における前記坏土を構成する前記吸水性樹脂中の窒素の含有量が、前記吸水性樹脂１００質量部に対して、２０質量部以下である前記［１］〜［１０］のいずれか１項に記載のハニカム構造体の製造方法。
【００３８】  このように構成することによって、脱バインダ時におけるＮＯｘ類、ＨＮＯ３ガス、ＮＨ３ガス等の有害ガスの発生を抑制することができ、延いては脱硝装置等の後処理工程が不要となり生産コストを抑制することができる。
【００３９】［１２］前記第１の工程における前記坏土として、青戻り土を用いる前記［１］〜［１１］のいずれか１項に記載のハニカム構造体の製造方法。
【００４０】  このように構成することによって、吸水性樹脂は機械的強度が高く潰れにくいため、青戻り土として用いても気孔率の変動がなく、原料の歩留まりを向上させることができる。
【００４１】［１３］前記第１の工程における前記セラミック原料、有機バインダ及び吸水性樹脂を含む原料として、白戻り土を用いる前記［１］〜［１２］のいずれか１項に記載のハニカム構造体の製造方法。
【００４２】  このように構成することによって、吸水性樹脂の吸水反応が可逆反応であり、一旦水分が飛散してしまっても再び吸水をさせることにより同等の特性を示すため、白戻り土として用いても気孔率の変動がなく、原料の歩留まりを向上させることができる。
【００４３】［１４］前記第１の工程における前記坏土として、造孔材をさらに混合・混練したものを用いる前記［１］〜［１３］のいずれか１項に記載のハニカム構造体の製造方法。
【００４４】  このように構成することによって、吸水性樹脂の添加量を抑制することが可能となるため、坏土の硬度が高くなり、寸法精度を向上させることができる。
【００４５】［１５］前記第１の工程における前記坏土を構成する前記セラミック原料として、コージェライト形成原料、ムライト、アルミナ、アルミニウムチタネート、リチウムアルミニウムシリケート、炭化珪素、窒化珪素及び金属珪素からなる群から選ばれる少なくとも一種を主成分とするものを用いる前記［１］〜［１４］のいずれか１項に記載のハニカム構造体の製造方法。
【００４６】  このように構成することによって、焼成後もハニカム構造体が一定形状を保持することができる。
【００４７】［１６］前記セラミック原料として前記コージェライト形成原料を用いる場合、前記吸水性樹脂として、マグネシウム、アルミニウム、シリコン以外のアルカリ金属、アルカリ土類金属を含まないものを用いる前記［１５］に記載のハニカム構造体の製造方法。
【００４８】  このように構成することによって、吸水性樹脂に起因するマグネシウム、アルミニウム、シリコン以外のアルカリ金属、アルカリ土類金属の混入を避けることができ、焼成後のコージェライト製ハニカム構造体の熱膨張異常を回避することができる。
【００４９】
［１７］前記セラミック原料として前記金属珪素を用いる場合、前記第３の工程において前記ハニカム乾燥体を焼成する前に、５００℃以下１０時間以内の条件の脱バインダ処理をし、この処理によって、前記吸水性樹脂に含まれる炭素が焼失することになる前記［１５］に記載のハニカム構造体の製造方法。
【００５０】  このように構成することによって、金属珪素の炭化を避けることができ、焼成後のハニカム構造体の組成を制御することが可能となる。
【００５１】［１８］前記第３の工程における前記ハニカム乾燥体の焼成を、非酸化雰囲気で行う場合、前記第１の工程における前記坏土を構成する前記吸水性樹脂として、アルカリ金属、硫黄、塩素及び窒素からなる群から選ばれる一種以上を含まないものを用いる前記［１］〜［１７］のいずれか１項に記載のハニカム構造体の製造方法。
【００５２】  このように構成することによって、吸水性樹脂に起因するアルカリ金属、硫黄、塩素及び窒素からなる群から選ばれる一種以上の混入を避けることができ、焼成時におけるセラミック成形体から焼成窯へのこれらの物質の飛散を回避することができ、このような物質の飛散によって、焼成窯の窯材が侵食され、損傷を受けることを防止することができる。
【図面の簡単な説明】
【００５３】［図１］ハニカム構造体の一例の斜視図である。
［図２］図１におけるＡ−Ａ線断面図である。
［図３］ＤＰＦの一例の斜視図である。
［図４］スートプリント試験の検査装置の概略説明図である。
【符号の説明】
【００５４】２，２１…ハニカムフィルタ（ハニカム構造体）、５，２３…流通セル、６，２４…隔壁。
【発明を実施するための最良の形態】
【００５５】  以下、本発明のハニカム構造体の製造方法の実施の形態について具体的に説明する。本発明によって製造されるハニカム構造体は、その構成として、例えば、図１、２に示されるものであり、その用途として、例えば、図３に示されるＤＰＦ等のフィルタに用いられるものである。【００５６】  本発明のハニカム構造体の製造方法は、セラミック原料、有機バインダ、吸水性樹脂及び水を混合・混練して坏土を得る第１の工程と、得られた前記坏土をハニカム構造に成形した後、乾燥してハニカム乾燥体を得る第２の工程と、得られた前記ハニカム乾燥体を焼成して、焼成後の気孔率が４０％以上であるハニカム構造体を得る第３の工程とを含むことを特徴とする。【００５７】（第１の工程）
本発明の第１の工程は、セラミック原料、有機バインダ、吸水性樹脂及び水を混合・混練して坏土を得る工程である。【００５８】  ここで、本発明に用いられる吸水性樹脂とは、後述するセラミック原料及び有機バインダとともに水と混合、混練されると、吸水して、その樹脂中に水分を保持した構造となり、機械的強度が高く潰れにくい特性を有する樹脂を意味する。吸水性樹脂及びセラミック原料は、混合、混練されると、顆粒状となるため、坏土の可塑性を向上させることができる。このような状態で、後述するように第１の工程において押出型を用いて押出成形し、ハニカム構造に成形する場合には、交点圧着が十分に行われるため、欠陥生成を抑制することができる。【００５９】  吸水性樹脂の吸水倍率は、２〜１００倍であることが好ましく、２〜５０倍であることがさらに好ましい。吸水倍率が２倍未満であると、吸水性が低く、可塑性が向上しないことがある。吸水倍率が１００倍を超えると、ハニカム構造に成形された成形体が多くの水を含有しているため、乾燥時間が長くなるばかりでなく乾燥の電力を多く必要として乾燥コストが大となることがあり、また、ハニカム構造の成形体の硬度が低下したり、乾燥割掛けが増大するため、変形し易くなって歩留まりが低下することがある。ここで、乾燥割掛けとは、乾燥前後での膨張、収縮の程度を表わす指標を意味し、（乾燥前の長さ）／（乾燥後の長さ）より求めることができる。このように吸水性樹脂の吸水倍率が２〜１００倍の範囲であると、坏土の可塑性が向上し、しかも一定の硬度に保持されることから、良好な成形性を示し、寸法精度に優れたハニカム構造体とすることができる。【００６０】  なお、上述の特許文献２に記載された吸水性樹脂は、１００〜数百倍の吸水倍率のものであり、また上述の特許文献３に記載された吸水性樹脂は、１００〜１，０００倍の吸水倍率のものであり、これら両樹脂は、吸水倍率の大きさの点で、本実施形態の吸水性樹脂とは明らかに相違している。【００６１】  本実施の形態においては、吸水性樹脂として、粒子状で、吸水後の平均粒径が、２〜２００μｍであるものを用いることが好ましく、２〜１００μｍであるものを用いることがさらに好ましい。平均粒径が２μｍ未満であると、可塑剤としての効果が十分に発揮できないことがある。一方、平均粒径が２００μｍを超えると、坏土に用いる他の粉末原料と比較して粒径が大きいため、分散性が低下することがあるとともに、焼成後の気孔が大きくなってハニカム構造体の欠陥となることがある。吸水後の吸水性樹脂の平均粒径が２〜２００μｍの場合には、十分な可塑性及び分散性を有しており、しかも焼成後における気孔が必要以上に大きくなることがないため、欠陥の発生を抑制することができる。【００６２】  なお、上述の特許文献２に記載された吸水性樹脂は、その吸水後の平均粒径が数百μｍとなるものであるから、吸水後の平均粒径の大きさの点で、本実施形態の吸水性樹脂とは明らかに相違している。【００６３】
本実施の形態においては、吸水性樹脂として、粒子状で、吸水後の粒度分布が、粒径１０μｍ以下が３０質量部以下で、粒径１００μｍ以上が３０質量部以下であるものを用いることが好ましく、粒径１０μｍ以下が２０質量部以下で、粒径１００μｍ以上が２０質量部以下であるものを用いることがさらに好ましい。
【００６４】
吸水後の粒度分布において、粒径１０μｍ以下が２０質量部を超えると、可塑剤としての効果が十分に発揮できないことがあり、またセラミック原料の粒子間隙に入りこんでしまい、造孔能が低下することがある。また粒径１００μｍ以上が２０質量部を超えると、他の原料と比較して平均粒径が大きいため、吸水性樹脂の分散性が低下することがある。吸水性樹脂の分散性が低下すると、坏土中において吸水性樹脂が凝集し、吸水性樹脂が形成した焼成後の気孔が大となり、それ自身が欠陥となることがある。吸水後の吸水性樹脂の粒度分布において、粒径１０μｍ以下が２０質量部以下、粒径１００μｍ以上が２０質量部以下である場合には、坏土に十分な可塑性及び分散性を付与することができ、しかも焼成後における気孔が必要以上に大きくなることがないため、欠陥の発生を抑制することができる。
【００６５】  本実施の形態においては、吸水性樹脂として、粒子状で、吸水後の平均粒径が、前記ハニカム構造体の隔壁の厚さに対して３０％以下であるものを用いることが好ましく、２０％以下であるものを用いることがさらに好ましい。【００６６】  吸水後の吸水性樹脂の平均粒径が、隔壁の厚さに対して３０％を超えると、吸水性樹脂が形成した焼成後の気孔が隔壁の厚さに占める割合が大となり、それ自身が欠陥となることがある。吸水後の吸水性樹脂の平均粒径が、隔壁の厚さに対して３０％以下である場合には、焼成後における気孔が必要以上に大きくなることがないため、欠陥の発生を抑制することができる。【００６７】  本実施の形態においては、吸水性樹脂として、粒子状で、吸水後のアスペクト比が、５０以下であるものを用いることが好ましく、３０以下であるものを用いることがさらに好ましい。【００６８】  吸水後の吸水性樹脂のアスペクト比が、５０を超えると、ハニカム構造成形時に吸水性樹脂が配向し、吸水性樹脂が形成する焼成後の気孔が隔壁の壁に対し、平行に形成されるため、連通孔となり難く、圧力損失が増加してしまうことがある。吸水後の吸水性樹脂のアスペクト比が、５０以下である場合には、吸水性樹脂が形成する焼成後の気孔が連通孔となるため、圧力損失を低減することができる。【００６９】  本実施の形態においては、吸水性樹脂の混合量を、セラミック原料１００質量部に対し、０．１〜２０質量部とすることが好ましく、１〜２０質量部とすることがさらに好ましい。このように、坏土における吸水性樹脂の混合量は、セラミック原料との相関で設定されることが好ましい。【００７０】  吸水性樹脂の混合量が、セラミック原料１００質量部に対して、０．１質量部未満であると、混合量が少なく、坏土の可塑性が向上せず、歩留まりが低下することがある。また２０質量部を超えると、脱バインダ時の発熱が大となり、ハニカム構造体にキレが発生することがある。このように吸水性樹脂の混合量を制御することにより、坏土の可塑性を向上させた状態で脱バインダ時における発熱量を抑制することができる。これにより、セル切れの発生を防止でき、歩留まりを向上させることができる。【００７１】  本実施の形態においては、水の混合量を、セラミック原料１００質量部に対し、吸水性樹脂の混合量にその吸水倍率を乗じて得られる値（吸水性樹脂の混合量×吸水倍率）以上の質量部とすることが好ましい。【００７２】  このような水の混合量とすることにより、吸水性樹脂が飽和吸水状態となることができるとともに、有機バインダを溶解するための水分を確実に確保することができる。これにより、坏土の可塑性、延いては成形性をさらに向上させることができる。また、水分の混合量が大きいことから、焼成後におけるハニカム構造体の気孔率をさらに増大させることができる。【００７３】  本実施の形態においては、吸水性樹脂が、水の一部を予め吸水した状態で混合、混練されることが好ましい。【００７４】  吸水性樹脂を予め吸水させることにより、吸水性樹脂がセラミック原料と顆粒状形態をとるための時間を短縮することができるため、結果として混練時間を短縮することができる。【００７５】  本実施の形態においては、吸水性樹脂中の塩素の含有量が、吸水性樹脂１００質量部に対して、２０質量部以下であることが好ましく、全く含まないことがさらに好ましい。【００７６】  このように吸水性樹脂中の塩素分を制御することにより、脱バインダ時におけるダイオキシン類の発生を抑制することができる。脱バインダ時にダイオキシン類の発生が起こると、後処理工程が必要となるため、コストが増大する。【００７７】  本実施の形態においては、吸水性樹脂中の硫黄の含有量が、吸水性樹脂１００質量部に対して、２０質量部以下であることが好ましく、全く含まないことがさらに好ましい。【００７８】  このように吸水性樹脂中の硫黄分を制御することにより、脱バインダ時におけるＳＯｘ類、Ｈ２ＳＯ４ガス等の有害ガスの発生を抑制することができる。脱バインダ時に有害ガスの発生が起こると、脱硫装置等の後処理工程が必要となるため、コストが増大する。【００７９】  本実施の形態においては、吸水性樹脂中の窒素の含有量が、吸水性樹脂１００質量部に対して、２０質量部以下であることが好ましく、全く含まないことがさらに好ましい。【００８０】  このように吸水性樹脂中の窒素分を制御することにより、脱バインダ時におけるＮＯｘ類、ＨＮＯ３ガス、ＮＨ３ガス等の有害ガスの発生を抑制することができる。脱バインダ時に有害ガスの発生が起こると、脱硝装置等の後処理工程が必要となるため、コストが増大する。【００８１】  本実施の形態においては、後述する第３の工程におけるハニカム乾燥体の焼成を、不活性雰囲気で行う場合、第１の工程における坏土を構成する吸水性樹脂として、アルカリ金属、硫黄、塩素及び窒素を含まないものを用いることが好ましい。このように構成することによって、このような物質の飛散によって、焼成窯の窯材が侵食され、損傷を受けることを防止することができる。【００８２】  本発明に用いられるセラミック原料としては、焼成により一定形状を形成することができるセラミック又は焼成により一定形状のセラミックとなる物質であれば特に制限はないが、例えばコージェライト形成原料、ムライト、アルミナ、アルミニウムチタネート、リチウムアルミニウムシリケート、炭化珪素、窒化珪素及び金属珪素からなる群から選ばれる少なくとも一種を主成分とするものを用いることが好ましい。このような原料を選択することにより、焼成後もハニカム構造体が一定形状を保持することができる。【００８３】  耐熱衝撃性の観点からは、コージェライト形成原料を主成分とするものを用いることが好ましい。なお、コージェライト形成原料とは、コージェライトそのもの及び／又は焼成によりコージェライトを形成する原料を意味する。焼成によりコージェライトを形成する原料としては、例えば、タルク、カオリン、仮焼カオリン、アルミナ、水酸化アルミニウム、シリカの中から、化学組成としてＳｉＯ２が４２〜５６質量部、Ａｌ２Ｏ３が３０〜４５質量部、ＭｇＯが１２〜１６質量部の範囲に入るように所定の割合で含むものを適宜選択することができる。また、主成分とは、セラミック原料の５０質量部以上、好ましくは７０質量部以上、さらに好ましくは８０質量部以上を構成するものを意味する。【００８４】  本実施の形態においては、セラミック原料としてコージェライト形成原料を用いる場合、吸水性樹脂として、マグネシウム、アルミニウム、シリコン以外のアルカリ金属、アルカリ土類金属を含まないものを用いることが好ましい。【００８５】  このように、吸水性樹脂の組成を制御することで、吸水性樹脂に起因するマグネシウム、アルミニウム、シリコン以外のアルカリ金属、アルカリ土類金属の混入を避けることができ、焼成後のコージェライト製ハニカム構造体の熱膨張異常を回避することができる。マグネシウム、アルミニウム、シリコン以外のアルカリ金属、アルカリ土類金属の混入が起こると、焼成後のコージェライト製ハニカム構造体の熱膨張が大となる。【００８６】  ハニカム構造体の耐熱性の観点からは、セラミック原料として、炭化珪素単独、又は炭化珪素と金属珪素又は窒化珪素とを主成分とするものを用いることが好ましい。セラミック原料が、金属珪素（Ｓｉ）と炭化珪素（ＳｉＣ）とを主成分とする場合、Ｓｉ／（Ｓｉ＋ＳｉＣ）の配合比によってＳｉ含有量が規定される。この配合比によって規定されるＳｉ含有量が少なすぎるとＳｉ添加の効果が得られにくく、５０質量部を超えるとＳｉＣの特徴である耐熱性、熱伝導性の効果が得られにくくなることがある。従って、Ｓｉ含有量は、５〜５０質量部であることが好ましく、１０〜４０質量部であることがさらに好ましい。【００８７】  本実施の形態においては、セラミック原料として金属珪素を用いる場合、後述する第３の工程においてハニカム乾燥体を焼成する前に、５００℃以下１０時間以内の条件の脱バインダ処理をし、この処理によって、吸水性樹脂に含まれる炭素が焼失することになることが好ましい。【００８８】  このように構成することによって、金属珪素の炭化を回避することができ、焼成後のハニカム構造体の組成を制御することが可能となる。また吸水性樹脂の炭素分を焼失させるために５００℃以上１０時間以上の脱バインダが必要となる場合には、金属珪素の酸化が急激に進んでしまうことになる。【００８９】  本発明に用いられる有機バインダとしては、特に制限はないが、例えばメチルセルロース、ヒドロキシプロポキシルセルロース、ヒドロキシエチルセルロース、カルボキシメチルセルロース等のセルロース類；ポリビニルアルコール等を挙げることができる。これらは１種単独で又は複数種を組み合わせて用いることができる。また、有機バインダに加えて、界面活性剤、例えば、エチレングリコール、デキストリン、脂肪酸石鹸、ポリアルコール等を混合することができる。【００９０】  有機バインダが水に溶解することにより、吸水性樹脂の混合時の可塑性増大効果と相俟って坏土全体の可塑性を大幅に向上させることができる。このため、歩留まりの向上が可能となるとともに、寸法精度を向上させることができる。さらに、吸水性樹脂を添加することにより、混練時間が短縮され、生産性を向上させることができる。【００９１】  本実施の形態においては、坏土として、造孔材をさらに混合・混練したものを用いることが好ましい。【００９２】  吸水性樹脂自体も造孔材として機能するが、吸水性樹脂に加えて、さらに造孔材を添加することにより、ハニカム構造体の気孔率をより高くすることが可能となる。このような造孔��としては、特に制限はないが、例えば、グラファイト、小麦粉、澱粉、フェノール樹脂、ポリメタクリン酸メチル、ポリエチレン、ポリエチレンテレフタレート、未発泡樹脂、既発泡樹脂、シラスバルーン、フライアッシュバルーン等を挙げることができる。また、造孔材を併用することにより、吸水性樹脂の混合量を抑制することが可能となるため、坏土の硬度が高くなり、寸法精度を向上させることができる。【００９３】  本実施の形態においては、坏土として、青戻り土を用いることが好ましい。ここで、青戻り土とは、坏土化工程及び成形工程を経て、混練機、土練機、口金等によりシェア荷重を受けたものを再び坏土化することを意味する。【００９４】  上述のように、坏土として青戻り土を用いることによって、原料の歩留まりを向上させることができる。従来、ハニカム構造体を高気孔率化させる際に造孔材として既発泡樹脂等を用いていたことから、セラミック原料として青戻り土を用いると、シェア荷重により坏土の造孔能が低下し、延いては焼成後のハニカム構造体の気孔率が低下してしまうことになり、坏土として青戻り土を用いることは困難であった。本実施の形態におけるように、坏土の構成要素として吸水性樹脂を用いると、吸水性樹脂は機械的強度が高く潰れにくいため、青戻り土としたものを坏土として用いても、焼成後のハニカム構造体においては気孔率が変動することがない。このように坏土として青戻り土を用いることが可能になり、青戻り土を用いることによって原料の歩留まりを向上させることができる。【００９５】  本実施の形態においては、セラミック原料、有機バインダ及び吸水性樹脂を含む原料として白戻り土を用いることが好ましい。ここで、白戻り土とは、坏土化工程、成形工程及び乾燥工程を経て、混練機、土練機、口金等によりシェア荷重を受け、さらに乾燥工程により乾燥体となったものを粉砕し、再びセラミック原料、有機バインダ及び吸水性樹脂を含む原料として用いることを意味する。【００９６】  上述のように、セラミック原料、有機バインダ及び吸水性樹脂を含む原料として白戻り土を用いることによって、原料の歩留まりを向上させることができる。従来、ハニカム構造体を高気孔率化させる際に造孔材として既発泡樹脂、未発泡樹脂等を用いていたことから、セラミック原料、有機バインダ及び吸水性樹脂を含む原料として白戻り土を用いると、これらの樹脂が有する水分が飛散し、樹脂の特性が変化してしまうことになるため、セラミック原料、有機バインダ及び吸水性樹脂を含む原料として白戻り土を用いて同様の特性を得ることは困難であった。本実施の形態におけるように、坏土の構成要素として吸水性樹脂を用いると、吸水性樹脂の吸水反応が可逆反応であるため、一旦水分が飛散してしまっても再び吸水させて同等の特性を示すようにすることが可能となり、白戻り土としたものをセラミック原料、有機バインダ及び吸水性樹脂を含む原料として用いても、焼成後のハニカム構造体においては気孔率が変動することがないため、白戻り土を用いることによって原料の歩留まりを向上させることができる。【００９７】（第２の工程）
本発明の第２の工程は、第１の工程で得られた坏土をハニカム構造に成形した後、乾燥してハニカム乾燥体を得る工程である。【００９８】  坏土をハニカム構造に成形する方法としては特に制限はないが、例えば、押出型を用いた押出形成方法を挙げることができる。このように坏土を押出形成することにより、隔壁６によって仕切られた軸方向に貫通する多数の流通セル５を有したハニカム構造の成形体とすることができる（図１及び図２参照）。【００９９】  ハニカム構造の成形体を乾燥する方法としては特に制限はないが、例えば、熱風乾燥、マイクロ波乾燥、誘電乾燥、減圧乾燥、真空乾燥等を挙げることができる。中でも、全体を迅速かつ均一に乾燥することができる点で、熱風乾燥と、マイクロ波乾燥又は誘電乾燥とを組み合わせた乾燥方法が好ましい。【０１００】  熱風乾燥の乾燥温度は８０〜１５０℃の範囲が迅速に乾燥できる点で好ましい。【０１０１】（第３の工程）
本発明の第３の工程は、第２の工程で得られたハニカム乾燥体を焼成して、焼成後の気孔率が４０％以上であるハニカム構造体を得る工程である。【０１０２】  ハニカム乾燥体を焼成する方法としては特に制限はないが、例えば、酸化雰囲気焼成、非酸化雰囲気焼成、減圧雰囲気焼成を好適例として挙げることができる。【０１０３】  焼成条件（焼成温度及び焼成雰囲気）は、坏土に用いられるセラミック原料によって最適条件が異なるため、一義的に決定できるものではないが、選択されたセラミック原料に応じて適切な焼成温度及び焼成雰囲気を適宜選択することができる。【０１０４】  例えば、コージェライト形成原料、ムライト等の酸化物系の材料を用いる場合は、通常、大気雰囲気下で焼成することが好ましく、コージェライト形成原料の場合、１４００℃〜１４４０℃の温度で焼成することが好ましい。また炭化珪素、窒化珪素等の非酸化物系の場合は、窒素、アルゴン等の非酸化雰囲気下で焼成することが好ましい。炭化珪素を金属珪素で結合させる場合、１４００℃〜１８００℃で焼成することが好ましい。また炭化珪素を窒化珪素等で結合させる場合、１５５０℃〜１８００℃の温度で焼成することが好ましい。また再結晶法で炭化珪素粒子同士を結合させる場合、少なくとも１８００℃以上の温度で焼成することが好ましい。また金属珪素を窒素中で焼成して、窒化珪素を生成する場合、１２００℃〜１６００℃の温度で焼成することが好ましい。【０１０５】  このような焼成処理に先立って、加熱による脱バインダ（脱脂）を行うことが好ましい。脱バインダ処理は、ハニカム乾燥体を、例えば大気雰囲気中で４００℃程度に加熱することにより行うことができる。【０１０６】  なお、前述のように、セラミック原料として金属珪素を用いる場合、第３の工程においてハニカム乾燥体を焼成する前に、５００℃以下１０時間以内の条件の脱バインダ処理をし、この処理によって、吸水性樹脂に含まれる炭素が焼失することになるようにすることが好ましい。また、第３の工程におけるハニカム乾燥体の焼成を、不活性雰囲気で行う場合、第１の工程における坏土を構成する吸水性樹脂として、アルカリ金属、硫黄、塩素及び窒素からなる群から選ばれる一種以上を含まないものを用いることが好ましい。
【実施例】
【０１０７】［実施例１〜３、比較例１］
セラミック原料として、ＳｉＣ粉、金属Ｓｉ粉；造孔材として、澱粉、既発泡樹脂；有機バインダとして、メチルセルロース及びヒドロキシプロポキシルメチルセルロース；吸水性樹脂として、吸水性樹脂Ａを混合し、界面活性剤及び水を添加して混練し、真空土練機により可塑性の坏土を作製した。吸水性樹脂Ａは、吸水倍率１０倍、吸水後平均粒径５０μｍのものを用いた。これらの配合比を表１に示す。なお、比較例１においては、吸水性樹脂Ａを混合しなかった。【０１０８】  この坏土を押出成形してハニカム構造とした後、この成形体をマイクロ波及び熱風で乾燥し、隔壁の厚さが３１０μｍ、セル密度が４６．５セル／ｃｍ２（３００セル／平方インチ）、断面の一辺が３５ｍｍの正方形、長さが１５２ｍｍのハニカム構造のセラミック成形体を得た。得られたセラミック成形体の直角度、レンジ、曲がりを測定し、変形度を評価した。評価結果を表２に示す。【０１０９】  表２に示すように、吸水性樹脂Ａを混合した実施例１〜３においては、吸水性樹脂を混合していない比較例１と比較して、直角度、レンジ、曲がりとも値が減少しており、本発明の中間段階におけることではあるが、成形時における変形の抑制を確認することができた。【０１１０】  その後、セラミック成形体に対し、端面が市松模様状を呈するように、隣接する流通セルが互いに反対側となる一方の端部で、目封じして、乾燥させた後、大気雰囲気中約４００℃で脱脂し、その後、Ａｒ不活性雰囲気中で約１４５０℃で焼成して、Ｓｉ結合ＳｉＣのハニカムフィルターのセグメント（ハニカム構造体）を得た。セグメントの欠陥の有無（発生頻度）は、レーザースモークを用いて検査し、目視により欠陥種を同定した。また、気孔率は水銀圧入法により測定した。測定結果を表３に示す。【０１１１】  ＤＰＦ作製工程において、焼成後のセグメントに欠陥が生じた場合、そのセグメントは不良となり、歩留まり低下の原因となる。吸水性樹脂を混合することなく坏土原料の可塑性の低い比較例１においては歩留まりが非常に低く、その欠陥の多くは可塑性の低さに由来する圧着不足によるセル切れであった。吸水性樹脂を０．５質量部混合した実施例１では歩留まりが飛躍的に向上した。さらに、混合量がそれぞれ２質量部、１０質量部である実施例２、３においては歩留まりがさらに向上した。なお、セル切れ数／欠陥数及びセル切れによる歩留まりを表３に示す。【０１１２】［実施例４〜９］
実施例１において、吸水性樹脂Ａ以外の、表４に示す種々の吸水性樹脂（吸水性樹脂Ｂ、Ｄ、Ｅ、Ｆ、Ｇ、Ｈ）を用いたこと以外は実施例１と同様にした。得られたセラミック成形体の直角度、レンジ、曲がりを測定し、変形度を評価するとともに、セグメントの欠陥の有無（発生頻度）、セル切れ数／欠陥数、セル切れによる歩留まり、気孔率を測定した。評価結果及び測定結果を表４に示す。【０１１３】  表４において、吸水性樹脂Ｂは吸水倍率が１倍、吸水性樹脂Ｄは吸水倍率が５倍、吸水性樹脂Ｅは吸水倍率が５倍、吸水性樹脂Ｆは吸水倍率が５０倍、吸水性樹脂Ｇは吸水倍率が１００倍、吸水性樹脂Ｈは吸水倍率が３００倍の樹脂である。【０１１４】  吸水性樹脂Ｂを用いた実施例４においては、吸水性樹脂の吸水倍率が低く、可塑性が大幅には向上せず、形状良化の効果は他の実施例よりは比較的小さく、またセル切れによる歩留まりも向上は見られるも低いものとなっている。また造孔能も比較的低く、気孔率が４１％と比較的低くなった。【０１１５】  実施例６、７においては、可塑性が向上し、寸法精度は向上しているが、吸水性樹脂の吸水後の平均粒径が大きいため、吸水性樹脂が形成した焼成後の気孔が比較的大となり、それ自身が欠陥となり、セル切れが発生し、歩留まりが若干低下した。実施例９においては、吸水性樹脂混合による欠陥低減の効果は見られたが、吸水性樹脂の吸水倍率が大きいため、ハニカム構造体の硬度が低く、変形が比較的大きくなっている。また乾燥コストが若干高いものとなった。【０１１６】  これに対して、実施例５、８においては、歩留まりが向上することに加えて、直角度、レンジ、及び曲がりの値が、比較例５のものに比べて小さくなっており、寸法精度が向上したものとなった。【０１１７】［実施例１０］
実施例５において、吸水性樹脂Ｄに加えて、造孔材を混合したこと以外は実施例５と同様にした。評価結果及び測定結果を表５に示す。実施例１０で得られたハニカム構造体は、寸法精度がさらに向上した。【０１１８】
0004627498.tif 000002
【０１１９】
0004627498.tif 000003
【０１２０】
0004627498.tif 000004
0004627498.tif 000005
【０１２１】
0004627498.tif 000006
0004627498.tif 000007
【０１２２】
0004627498.tif 000008
0004627498.tif 000009
【０１２３】［実施例１１］
［ハニカム成形体の製造］
骨材粒子原料として、タルク（平均粒子径２１μｍ）４０質量％、カオリン（平均粒子径１１μｍ）１８．５質量％、アルミナ（平均粒子径７μｍ）１４．０質量％、水酸化アルミニウム（平均粒子径２μｍ）１５質量％、シリカ（平均粒子径２５μｍ）１２．５質量％の比率で混合されたコージェライト化原料を用意した。【０１２４】  上記の骨材粒子原料１００質量部に対して、第１の造孔材として吸水性樹脂（吸水倍率が１０倍、平均粒子径３２μｍ）４．０質量部、有機バインダとしてヒドロキシプロピルメチルセルロース５．０質量部を混合し、これをプローシェアミキサ（商品名：プローシェアミキサ、太平洋機工（株）製）により３分間混合した。この際、プローシェアミキサの撹拌条件は、プローシェア駆動軸の回転数を１００ｒｐｍ、チョッパ駆動軸の回転数を３０００ｒｐｍとした。【０１２５】  次いで、第２の造孔材としてアクリル樹脂系マイクロカプセル（平均粒子径４３μｍ）１．０質量部を上記プローシェアミキサに投入し、同様にして３分間混合した。さらに、分散剤（界面活性剤）として脂肪酸石鹸（ラウリン酸カリウム）０．１質量部、分散媒として水５５質量部を用意し、これらの混合溶液を、上記プローシェアミキサ内に噴霧・添加しながら、同様にして３分間混合することにより、成形用配合物（湿粉）を得た。【０１２６】  上記のようにして得られた成形用配合物（湿粉）については、シグマニーダによる混練を行い、さらに、真空減圧装置を備えたスクリュー式の押出混練機（真空土練機）による混練を行って、円筒状（外径３００ｍｍφ）に押し出された坏土を得た。【０１２７】  上記のようにして得られた坏土については、ハニカム成形体の隔壁と相補的な形状のスリットを有する口金を用いてラム式押出し成形機による押出成形を行い、隔壁によって多数のセルが区画・形成されたハニカム構造に成形した。この際、ラム式押出し成形機の内部に目開きが２３３μｍのスクリーンを配置し、坏土を、このスクリーンを通過させた後に口金から押し出した。この成形物を誘電乾燥し、熱風乾燥することによって完全に乾燥し、ハニカム成形体を得た。このハニカム成形体は、所定の寸法となるように両端面を切断した。【０１２８】［ハニカムフィルタの製造］
上記のようにして得られたハニカム成形体の多数のセルの一方の開口部と他方の開口部とを互い違いに目封止することによって目封止ハニカム成形体を得た。目封止の方法としては、ハニカム成形体の一方の端面に、粘着シートを貼着し、画像処理を利用したレーザ加工によりその粘着シートの目封止すべきセルに対応する部分のみに孔開けをしてマスクとし、そのマスクが貼着されたハニカム成形体の端面をセラミックスラリー中に浸漬し、ハニカム成形体の目封止すべきセルにセラミックスラリーを充填して目封止部を形成する方法を採用した。【０１２９】  セラミックスラリーとしては、骨材粒子原料としてハニカム成形体と同じ骨材粒子原料を使用し、骨材粒子原料１００質量部に対し、結合剤としてメチルセルロース０．５質量部、解膠剤として特殊カルボン酸型高分子界面活性剤（商品名：ポイズ５３０、花王社製）０．３質量部、分散媒として水５０質量部を加えて３０分間混合することにより調製したものを用いた。その粘度は２５Ｐａ・ｓとした。【０１３０】  上記のようにして得られた目封止ハニカム成形体を熱風乾燥することによって完全に乾燥した後、この目封止ハニカム乾燥体を１４２０℃の温度で７時間焼成することによって、一部のセルに導入された被処理流体が多孔質の隔壁を透過して隣接するセルに流入する際に、隔壁において夾雑物が捕捉されるように構成されたハニカム構造体を得た。【０１３１】  上記のようにして得られたハニカム構造体（フィルタ）は、端面（セル開口面）形状が外径２２９ｍｍφの円形、長さが２５４ｍｍであり、セル形状は１．１６ｍｍ×１．１６ｍｍの正方形セル、隔壁の厚さが３００μｍ、セル密度が約３００セル／平方インチ（４６．５セル／ｃｍ２）、総セル数が１９０８５セルのものであった。【０１３２】（比較例２）
実施例１１において、造孔材として吸水性樹脂を用いずに、アクリル樹脂系マイクロカプセル（平均粒子径４３μｍ）２．０質量部、分散媒として水３５質量部を用いたことを除いては、実施例１１と同様にしてハニカム構造体（フィルタ）を得た。【０１３３】［評価］
実施例１１及び比較例２のハニカム構造体（フィルタ）については、スートプリント試験によりスート漏洩セル比率を算出し、ハニカム構造体（フィルタ）の内部欠陥の程度、すなわち、フィルタの濾過性能（捕集効率）について評価した。【０１３４】  スートプリント試験は、特公平５−６５８号公報に記載の方法に準じて、図４に示すような、ハニカム構造体（フィルタ）２１をその周縁部を気密的に封止した状態で支承する支持台３２と、支持台３２に連結された、黒鉛粒子を含むガスを供給するスートジェネレータ３４と、黒鉛粒子を捕集するスクリーン３６（白い布を使用した）と、スクリーン３６を透過したガスを回収する排気筒３８とからなる検査装置３１を用いて行った。【０１３５】  まず、支持台３２上に、実施例１１及び比較例２のハニカム構造体（フィルタ）２１を載置し、ハニカム構造体（フィルタ）２１の上端面に排気筒３８をセットし、ハニカム構造体（フィルタ）２１を支持台３２と排気筒３８の間に挟持した状態で固定した。この状態でスートジェネレータ３４から約７０ｇ／時間の量で供給される黒鉛粒子を含むガスをハニカム構造体（フィルタ）２１の一方の端面側からセル内に流し込み、ハニカム構造体（フィルタ）２１にスートを５ｇ／リットルの量だけ堆積させた。図４中、符号２２は目封じ、符号２４は隔壁をそれぞれ示す。【０１３６】  次いで、ハニカム構造体（フィルタ）２１の上端面にスクリーン３６を密着させた後、そのスクリーン３６の上から再度排気筒３８をセットし、ハニカム構造体（フィルタ）２１及びスクリーン３６を支持台３２と排気筒３８の間に挟持した状態で固定した。この状態でスートジェネレータ３４から約７０ｇ／時間の量で供給される黒鉛粒子を含むガスをハニカム構造体（フィルタ）２１の一方の端面側からセル２３内に流し込み、他方の端面側に密着させた通気性のあるスクリーン３６に捕集された黒鉛粒子の像（すなわち、黒点）を観察し、その数をカウントした。【０１３７】  その結果、実施例１１で得られたハニカム構造体（フィルタ）は、スート漏洩セル比率が０．５セル／１０００セル（すなわち、１セル／１０００セル以下）であり、内部欠陥が少なく、濾過性能（捕集効率）に優れるものであった。一方、比較例２で得られたハニカム構造体（フィルタ）は、２．５セル／１０００セルであり、内部欠陥が少なからず存在し、濾過性能（捕集効率）が不十分なものであった。【０１３８】  なお、実施例１１及び比較例２で得られたハニカム構造体（フィルタ）のスート漏れを起こした部分を切断し観察したところ、実施例１１で得られたハニカム構造体（フィルタ）については孔径０．５ｍｍ程度の小孔が若干観察された程度であり、内部欠陥の程度としては許容できるレベルであったが、比較例２で得られたハニカム構造体（フィルタ）については長さ１０〜１００ｍｍ程度のささくれや切れ等が少なからず観察され、内部欠陥の程度としては許容できるレベルを超えるものであった。【０１３９】  このことから、吸水性樹脂は、ハニカム成形用坏土の流動性、圧着性等を改善し、ハニカム内部の欠陥を低減したといえる。
【産業上の利用可能性】
【０１４０】  本発明のハニカム構造体の製造方法は、ディーゼルエンジン排ガス処理装置、脱塵装置、水処理装置等の各種フィルタを必要とする各種産業分野において有効に利用される。
【図１】
0004627498.tif 000010
【図２】
0004627498.tif 000011
【図３】
0004627498.tif 000012
【図４】
0004627498.tif 000013